Composition d’électrolyte comprenant : 5 à 70% en poids de sel de bis(fluorosulfonyl)imide de lithium ; 20 à 85% en poids d’au moins un solvant organique. Composition d’électrolyte selon la revendication 1, dans laquelle le solvant organique est choisi parmi les éthers ; les esters d’acide carbonique ou carbonates organiques ; les carbonates cycliques, les esters d’acides carboxyliques ; les lactones ; les esters d’acides phosphoriques ; les nitriles ; les amides ; les lactames ; les composés nitrés ; les sulfones ; les sulfoxydes ; les liquides ioniques à anion FSI (bis(fluorosulfonyl)imide) avec un cation de type ammonium, imidazolium, pyrrolidinium, piperidinium, phosphonium, sulfonium ou oxonium ; les solvants fluorés, et leurs mélanges, et de préférence est choisi parmi les sulfones, les sulfoxydes, les nitriles, les liquides ioniques, les éthers fluorés et les carbonates fluorés, et leurs mélanges. Composition d’électrolyte selon la revendication 1 ou 2, dans laquelle le solvant est le sulfolane. Composition d’électrolyte selon l’une des revendications 1 à 3, comprenant de 10 à 60% en poids, de préférence de 15 à 50% en poids, plus préférentiellement de 20 à 40% en poids, de LiFSI par rapport au poids total de la composition d’électrolyte. Composition d’électrolyte selon l’une des revendications 1 à 4, comprenant de 30 à 85% en poids, de préférence de 40 à 85% en poids, plus préférentiellement de 50 à 80% en poids, encore plus préférentiellement de 60 à 75% en poids, de solvant par rapport au poids total de la composition d’électrolyte. Composition d’électrolyte selon l’une des revendications 1 à 5, comprenant en outre des sels d’aluminium dissous de façon à avoir une concentration en poids en aluminium par rapport au poids de la composition d’électrolyte entre 0,5 et 10000 ppm en poids, de préférence entre 0,5 et 9000 ppm, de préférence entre 0,5 et 8000 ppm, de préférence entre 0,5 et 7000 ppm, de préférence entre 0,5 et 6000 ppm, de préférence entre 0,5 et 5000 ppm, de préférence entre 0,5 et 4000 ppm, de préférence entre 0,5 et 3000 ppm, de préférence entre 0,5 et 2000 ppm, de préférence entre 0,5 et 1000 ppm, de préférence entre 0,5 et 900 ppm, de préférence entre 0,5 et 800 ppm, de préférence entre 0,5 et 700 ppm, de préférence entre 0,5 et 600 ppm, de préférence entre 0,5 et 500 ppm, de préférence entre 0,5 et 400 ppm, de préférence entre 0,5 et 300ppm, de préférence entre 0,5 et 200 ppm, de préférence entre 0,5 et 100 ppm, de préférence entre 0,5 et 90 ppm, de préférence entre 0,5 et 80 ppm, de préférence entre 0,5 et 70 ppm, de préférence entre 0,5 et 60 ppm, de préférence entre 0,5 et 50 ppm, de préférence entre 0,5 et 40ppm, de préférence entre 0,5 et 30 ppm, de préférence entre 0,5 et 20 ppm, de préférence entre 0,5 et 10 ppm. Composition d’électrolyte selon l’une quelconque des revendications 1 à 6 présentant en voltamétrie cyclique une différence de courant positive entre le balayage à l’aller et le balayage retour sur la plage de 4,2 à 5 Volt lors du 1 er cycle. Composition d’électrolyte selon l’une quelconque des revendications 1 à 7, caractérisée en ce qu’elle présente un pH supérieur ou égal à 3,5, mesuré à une température de 25°C après dilution à un rapport massique 1:1 dans de l’eau distillée ayant un pH de 6,5. Cellule électrochimique comprenant une électrode négative, une électrode positive et la composition d’électrolyte selon l’une des revendications 1 à 8, dans laquelle de préférence l’électrode négative est en graphite et l’électrode positive est une électrode LNMO. Cellule électrochimique selon la revendication 9, comprenant un support d’électrode collecteur de courant en aluminium, qui de préférence est associé à l’électrode positive. Batterie comprenant au moins une cellule électrochimique selon la revendication 9 ou 10. Batterie selon la revendication 11, ayant une tension de coupure de charge supérieure ou égale à 4,5 V. Utilisation de la composition d’électrolyte selon l’une des revendications 1 à 8, dans une batterie Li-ion, de préférence dans une batterie Li-ion d’appareil électronique portable, par exemple un téléphone portable ou un ordinateur portable, une batterie Li-ion de véhicule électrique, ou une batterie Li-ion de stockage d’énergie renouvelable par exemple, photovoltaïque ou éolienne. Utilisation selon la revendication 13, dans une batterie Li-ion ayant une tension de coupure de charge supérieure ou égale à 4,5 V. Utilisation de la composition d’électrolyte selon l’une des revendications 1 à 8, pour augmenter la durée de vie d’une batterie Li-ion et/ou pour améliorer les performances électroniques d’une batterie Li-ion, de préférence ayant une tension de coupure de charge supérieure ou égale à 4,5 V.